(57)【要約】      （修正有）【課題】外輪を厚肉化することなく耐クリープ性の向上を図る。【解決手段】外輪１と、内輪２と、前記外輪及び前記内輪との間に転動自在に配設される転動体３とを備えるとともに、外輪の外周面をハウジングに嵌合させ、内輪の内周面を軸部材に嵌合させ、前記外輪及び前記内輪の一方を固定輪とし、他方を回転輪として使用される転がり軸受において、（Ａ）外輪の外周面が固体潤滑剤被膜で被覆されており、（Ｂ）前記外周面の中心線平均粗さ（Ｒａ）が０．１５μｍ以上０．５５μｍ以下である転がり軸受。【選択図】図２
2014228099.tif 000002
【特許請求の範囲】
【請求項１】
外輪と、内輪と、前記外輪及び前記内輪との間に転動自在に配設される転動体とを備えるとともに、前記外輪の外周面をハウジングに嵌合させ、前記内輪の内周面を軸部材に嵌合させ、前記外輪及び前記内輪の一方を固定輪とし、他方を回転輪として使用される転がり軸受において、下記（Ａ）及び（Ｂ）を満たすことを特徴とする転がり軸受。
（Ａ）前記外輪の外周面が固体潤滑剤被膜で被覆されている
（Ｂ）前記外周面の中心線平均粗さ（Ｒａ）が０．１５μｍ以上０．５５μｍ以下である
【請求項２】
前記外輪の外周面の全面積の７５％以上９５％以下が、前記固体潤滑剤被膜である二硫化モリブデンで被覆され、かつ、前記外輪の外輪軌道面を設けた部分の最小肉厚をｈ、前記転動体の直径をＤａとしたときに、０．２０Ｄａ≦ｈ≦０．４０Ｄａであることを特徴とする請求項１記載の転がり軸受。
【請求項３】
前記固体潤滑剤被膜の膜厚が、０．１μｍ以上２μｍ以下であることを特徴とする請求項１または２記載の転がり軸受。
【請求項４】
前記固体潤滑剤被膜の中心線平均粗さ（Ｒａ）が、０．１μｍ以上１μｍ以下であることを特徴とする請求項１〜３の何れか１項に記載の転がり軸受。
【請求項５】
前記固体潤滑剤被膜の粗さパラメータスキューネス（Ｒｓｋ）が、−３．０〜−０．４であることを特徴とする請求項１〜４の何れか１項に記載の転がり軸受。
【請求項６】
前記固体潤滑剤被膜が、ショットピーニング法により形成されていることを特徴とする請求項１〜５の何れか１項に記載の転がり軸受。
【請求項７】
前記外輪の外周面が、アルミニウムまたはアルミニウム合金からなるハウジングにすきま嵌めで嵌合されていることを特徴とする請求項１〜６の何れか１項に記載の転がり軸受。
【発明の詳細な説明】
【技術分野】
【０００１】
本発明は、外輪の外周面をハウジングに嵌合させ、内輪の内周面を軸部材に嵌合させ、外輪及び内輪の一方が固定輪で、他方が回転輪として使用される転がり軸受に関する。
【背景技術】
【０００２】
自動車用トランスミッションでは、図１に示すように、ハウジング４０の内側に軸部材５０を配置し、この軸部材５０を複数の転がり軸受により回転自在に支持している。この転がり軸受は、外輪１０と、内輪２０と、各軌道面１０ａ，２０ａ間に転動自在に配設された複数の玉３０と、から構成されている。また、外輪１０の外周面１０ｂはハウジング４０の内周面４０ｂに締り嵌め等により嵌合され、内輪２０の内周面２０ｂは軸部材５０の外周面５０ｂに締り嵌め等により嵌合されている。そして、この転がり軸受は、外輪１０を固定輪として、内輪２０を回転輪として使用されるようになっている。
【０００３】
このような自動車用トランスミッションでは、装置全体の軽量化を図るために、アルミニウム製またはアルミニウム合金製のハウジング４０を用いることが多い。この場合、ハウジング４０を構成するアルミニウムまたはアルミニウム合金の熱膨張係数が、外輪１０を構成する軸受鋼等の熱膨張係数よりも大きくなるため、装置の使用に伴って軸受温度が上昇すると、ハウジング４０に対する外輪１０の締め代が低下して、ハウジング４０の内周面４０ｂで外輪１０が回転することにより、クリープが発生する可能性がある。
【０００４】
このようなクリープが発生すると、ハウジング４０と外輪１０との嵌合面（クリープの発生時に互いに摺接する面）に摩耗が生じ、その結果、回転機械装置の回転支持部にがたつきが生じて、回転機械装置の性能が劣化する。
【０００５】
クリープ発生を防止するために、従来では、外輪の外周面にスリットを形成したり、外輪の肉厚を厚くするなどの対策が講じられているが、切削加工が必要になったり、軸受の大型化を招くという問題がある。そのため、本出願人は特許文献１において、外輪の外周面に固体潤滑剤被膜を形成することで耐クリープ性を向上させることを提案している。
【先行技術文献】
【特許文献】
【０００６】
【特許文献１】特開２００７−２９１２号公報
【発明の概要】
【発明が解決しようとする課題】
【０００７】
しかしながら、特許文献１では軸受構成部材、特に外輪の寸法に対する規定がない。そこで、本発明は、外輪を厚肉化することなく耐クリープ性の向上を図ることを目的とする。
【課題を解決するための手段】
【０００８】
上記課題を解決するために、本は下記に示す転がり軸受を提供する。
（１）外輪と、内輪と、前記外輪及び前記内輪との間に転動自在に配設される転動体とを備えるとともに、前記外輪の外周面をハウジングに嵌合させ、前記内輪の内周面を軸部材に嵌合させ、前記外輪及び前記内輪の一方を固定輪とし、他方を回転輪として使用される転がり軸受において、下記（Ａ）及び（Ｂ）を満たすことを特徴とする転がり軸受。
（Ａ）前記外輪の外周面が固体潤滑剤被膜で被覆されている
（Ｂ）前記外周面の中心線平均粗さ（Ｒａ）が０．１５μｍ以上０．５５μｍ以下である
（２）前記外輪の外周面の全面積の７５％以上９５％以下が、前記固体潤滑剤被膜である二硫化モリブデンで被覆され、かつ、前記外輪の外輪軌道面を設けた部分の最小肉厚をｈ、前記転動体の直径をＤａとしたときに、０．２０Ｄａ≦ｈ≦０．４０Ｄａであることを特徴とする上記（１）記載の転がり軸受。
（３）前記固体潤滑剤被膜の膜厚が、０．１μｍ以上２μｍ以下であることを特徴とする上記（１）または（２）記載の転がり軸受。
（４）前記固体潤滑剤被膜の中心線平均粗さ（Ｒａ）が、０．１μｍ以上１μｍ以下であることを特徴とする上記（１）〜（３）の何れか１項に記載の転がり軸受。
（５）前記固体潤滑剤被膜の粗さパラメータスキューネス（Ｒｓｋ）が、−３．０〜−０．４であることを特徴とする上記（１）〜（４）の何れか１項に記載の転がり軸受。
（６）前記固体潤滑剤被膜が、ショットピーニング法により形成されていることを特徴とする上記（１）〜（５）の何れか１項に記載の転がり軸受。
（７）前記外輪の外周面が、アルミニウムまたはアルミニウム合金からなるハウジングにすきま嵌めで嵌合されていることを特徴とする上記（１）〜（６）の何れか１項に記載の転がり軸受。
【発明の効果】
【０００９】
本発明の転がり軸受は、外輪の外周面が特定粗さに粗面化されており、その上に固体潤滑剤被膜を形成したため、外輪の外周面と固体潤滑剤被膜との密着性が高まり、更には固体潤滑剤被膜が外輪の外周面を広く覆っているため、良好な耐クリープ性がより長期にわたり維持される。また、外輪の肉厚を薄くすることができるため、軸受を大径化することもない。
【図面の簡単な説明】
【００１０】
【図１】自動車用トランスミッションの一例を示す断面図である。
【図２】本発明の転がり軸受の一例を示す断面図である。
【発明を実施するための形態】
【００１１】
以下、本発明の実施形態について図面を参照しながら説明する。
【００１２】
本発明において、転がり軸受の種類には制限はなく、ここでは図２に示すような玉軸受を例示して説明する。玉軸受は、外輪軌道面１ａを有する外輪１と、内輪軌道面２ａを有する内輪２と、両軌道面１ａ，２ａ間に転動自在に配設された複数の玉３とを備える。また、玉軸受は、図１に示したように、外輪１の外周面１ｂがハウジングに嵌合し、内輪２の内周面が軸部材に嵌合している。
【００１３】
外輪１は金属製であり、例えばＳＵＪ２、ＳＣＭ４２０、ＳＣｒ４２０、ＳＣＲ４２０、ＳＵＳ４４０等に、焼入れ及び焼戻し処理を施したり、浸炭又は浸炭窒化処理と焼入れ及び焼戻し処理とを施したりしたものが使用される。また、外周面１ｂは、後述する固体潤滑剤被膜５との密着性を高めるために、中心線平均粗さ（Ｒａ）０．１５μｍ以上０．５５μｍ以下に粗面化されている。中心線平均粗さ（Ｒａ）が０．１５μｍ未満であると、固体潤滑剤被膜５との密着性が十分ではなく、中心線平均粗さ（Ｒａ）が０．５５μｍ超になると固体潤滑剤被膜５が摩耗しやすくなる。
【００１４】
このような粗面を形成するには、ショットピーニング法やバレル法を単独又は組み合わせて行う方法が挙げられる。具体的に、ショットピーニング法では、鋼球や炭化ケイ素、二酸化ケイ素、アルミナ、ガラスビーズ等のショット材を用いることで、表面に微小くぼみを形成することができる。また、バレル法では、種々のメディアや添加剤を配合して表面に大きな凹凸をつける粗加工と、プラトー部（平坦部）の粗さを整える仕上げ加工とを行うことで、表面に微小くぼみを形成することができる。
【００１５】
外周面１ｂには、固体潤滑剤被膜５が形成される。固体潤滑剤被膜５は、外周面１ｂの全面積の７５％以上９５％以下の割合（面積率）で形成される。固体潤滑剤被膜５の面積率が７５％未満では、固体潤滑剤被膜５が形成されていない部分が多すぎて、十分な耐クリープ性を付与することができない。一方、固体潤滑剤被膜５の面積率が９５％を超えても耐クリープ性の更なる向上が得られない。また、後述するように固体潤滑剤被膜５をショットピーニング法で形成することが好ましいが、ショットピーニング法により９５％を超える面積率で固体潤滑剤被膜５を形成するには長時間を要し、製造コスト及び材料コストの増加を招くだけである。
【００１６】
また、固体潤滑剤被膜５の膜厚は、０．１μｍ以上２μｍ以下が好ましい。膜厚が０．１μｍ未満では、固体潤滑剤被膜５が早期に摩滅して耐クリープ性を長期間維持できなくなるとともに、０．１μｍ未満の薄い膜厚で均一に形成するのは困難である。一方、膜厚が２μｍを越えると膜強度が低くなり、固体潤滑剤被膜５が剥落するおそれがある。また、ショットピーニング法により２μｍを超える厚い固体潤滑剤被膜５を形成するには長時間を要するため、製造コスト及び材料コストの増加を招くだけである。
【００１７】
更に、固体潤滑剤被膜５の表面は、中心線平均粗さ（Ｒａ）０．１μｍ以上１μｍ以下であることが好ましく、更にはスキューネス（Ｒｓｋ）が−３．０〜−０．４であることが好ましい。固体潤滑剤被膜５の表面を、このような平滑面にすることにより、耐クリープ性がより向上する。
【００１８】
尚、固体潤滑剤被膜５の素材には制限はないが、二硫化モリブデン、二硫化タングステン、窒化ホウ素、金属石けん、フッ素樹脂、ポリアミド、ポリアセタール、ポリオレフィン、ポリエステル、ポリエチレン、ＰＴＦＥ（ポリテトラフルオロエチレン）、黒鉛、フッ化カルシウム、フッ化バリウム、スズ、スズ合金、銅合金等が挙げられる。
【００１９】
また、固体潤滑剤被膜５を形成する方法にも限定はなく、焼成法、スプレー噴霧法、浸漬法、ショットピーニング法等が挙げられるが、固体潤滑剤被膜５の密着性が高まることからショットピーニング法が特に好ましい。
【００２０】
このように固体潤滑剤被膜５が密着性良く、広面積にわたり形成されることにより、外輪１の肉厚を薄くすることができる。具体的には、外輪１の外輪軌道面１aを設けた部分の最小肉厚をｈ、玉３の直径をＤａとしたときに、０．２０Ｄａ≦ｈ≦０．４０Ｄａとすることができる。従来では、耐クリープ性を高めるために外輪１の肉厚を厚くすることも行われているが、軸受の大径化を招いていた。しかし、本発明によれば、外輪１の肉厚を薄くしても十分な耐クリープ性が得られる。より好ましくは、０．２０Ｄａ≦ｈ≦０．３５Ｄａである。
【００２１】
上記玉軸受は、外輪１の外周面１ｂをハウジングの内周面に嵌合されるが、軽量化のためにハウジングがアルミニウム製またはアルミニウム合金製である場合にはすきま嵌めで嵌合される。尚、すきまの寸法は８〜２０μｍが適当である。アルミニウムまたはアルミニウム合金の熱膨張係数が外輪１を構成するＳＵＪ２等の熱膨張係数よりも大きくなり、ハウジングに対する外輪１の締め代が低下するため、クリープが発生しやすくなる。しかし、固体潤滑剤被膜５により円滑な滑りが生じてハウジングの摩耗を抑える。
【００２２】
本実施形態では、本発明を、玉軸受に適用した場合について説明したが、これに限らず、例えば、円筒ころ軸受や円錐ころ軸受等、その他の転がり軸受に適用してもよい。
【実施例】
【００２３】
以下に実施例及び比較例を挙げて本発明を更に説明するが、本発明はこれにより何ら制限されるものではない。
【００２４】
（実施例１〜２２及び比較例１〜３）
下記諸元の深溝玉軸受を用意した。
・軸受内径：３０ｍｍ
・軸受外径：５１．８〜５４．３ｍｍ（ｈ／Ｄａ＝０．２〜０．４の範囲）
・軸受幅：１３ｍｍ
・玉径：９／３２インチ（７．１４４ｍｍ）
・内外輪及び玉の材質：ＳＵＪ２
・表面硬さ：ＨＲＣ５８〜６４
・表面の残留オーステナイト量：１０体積％
【００２５】
そして、下記条件にて外輪の外周面をショットピーニング処理し、中心線平均粗さ（Ｒａ）を測定した。
・ショット材：ＳｉＣ
・ショット材の粒度：＃１２０〜＃４００
・噴射圧力：０．１〜０．５ＭＰａ
・噴射距離：１５０ｍｍ
・噴射時間：各軸受とも１分間
【００２６】
次いで、粗面化した面上に、ショットピーニング法により固体潤滑剤被膜（ＭｏＳ２、Ｃｕ、Ｓｎ）を形成した。処理条件は下記の通りであり、被膜の面積率、膜厚、中心線平均粗さ（Ｒａ）及びスキューネス（Ｒｓｋ）を測定した。
・ショット材の平均粒径：０．５μｍ
・噴射圧力：０．５ＭＰａ
・噴射距離：１５０ｍｍ
・噴射時間：各軸受とも１分間
【００２７】
尚、固体潤滑剤被膜の面積率は、以下に示すようにして測定した。
先ず、ＥＰＭＡ（電子プローブマイクロアナライザ）を用いて、外輪の表面の観察（２０００倍、３０視野分）を行った。次に、外輪の表面の２００μｍ四方を１０００倍に拡大し、固体潤滑剤被膜が形成される前の元素特性Ｘ線強度の１０倍以上のＸ線強度が検出された部分を固体潤滑剤被膜が形成されている領域として判定した。そして、３０視野分の結果を画像解析し、固体潤滑剤被膜の面積率の平均値を算出し、表１に示した。尚、表１に示す面積率は、観察視野の面積を１００％とした時の値であり、例えば、固体潤滑剤被膜の面積率が７５％とは、観察視野に空孔部（固体潤滑剤被膜が形成されていない部分）が２５％存在する固体潤滑剤被膜を示す。
【００２８】
また、固体潤滑剤被膜の厚さは、以下に示すようにして測定した。
先ず、固体潤滑剤被膜の保護を目的として、破壊検査用の外輪の表面に、ポリアミドイミドをピロリンドンに溶解した化合物を形成した後、１００℃で２時間保持することにより表面層を硬化させた。次に、破壊検査用の外輪を切断してエポキシ樹脂に埋め込み、その切断面にバフ研磨で鏡面仕上げを施した後、３％ピクラールで５秒間腐食させることで、切断面に凹凸を形成した。次に、スパッタリング法により、切断面にナノオーダーのクロム層を形成して通電性を付与した後、電子顕微鏡を用いて５０００倍で３０視野分の観察を行った。このとき、１視野中で、横方向に固体潤滑剤被膜の断面層が観察されるように設置し、縦方向（固体潤滑剤被膜の厚さ方向）に沿って６区間に分割して、各区間の被膜厚さを算出した。そして、６区間の被膜厚さの平均値から算出される１視野の平均被膜厚さを用いて、３０視野分の平均被膜厚さを算出した。結果を表１に示す。
【００２９】
そして、このようにして得られた外輪を用いて上記の深溝玉軸受を組み立て、軸受の外輪の外周面を、アルミニウム合金（Ａ５０５６）製のハウジングの内周面にすきま嵌めにて嵌合させ（８０℃における隙間を８〜１７μｍに調整）、内輪の内周面を炭素鋼製の軸部材の外周面に嵌合させた。そして、外輪の外周面とハウジングの内周面との間でクリープが発生するように下記条件で内輪を回転させることにより、摩耗試験を行った。
【００３０】
＜摩耗試験条件＞
・試験荷重：８９１８Ｎ（Ｐ/Ｃ＝０．６７）
・回転数：３９００ｍｉｎ-1 
・潤滑剤：強制供給循環（ＶＧ３２相当
・試験温度：８０℃
・回転時間：７２時間
【００３１】
試験終了後にハウジングから軸受を外し、ハウジングの内周面を観察して摩耗量を測定した。結果を表１に、固体潤滑剤被膜を形成していない比較例１の摩耗量を１００とする相対値で示す。
【００３２】
【表１】
2014228099.tif 000003
【００３３】
表１に示すように、粗面化した外周面に固体潤滑剤被膜を形成することにより、クリープ摩耗が大幅に低減している。但し、比較例２、３のように、外周面の粗面化の程度がＲａ０．１５μｍ未満、あるいはＲａ０．５５μｍ超になると、Ｒａ０．１５〜０．５５μｍの範囲に比べて格段にクリープ摩耗量が増すようになる。
【００３４】
また、実施例の中でも、実施例２１、２２との比較から固体潤滑剤被膜の膜厚が０．１以上２μｍ以下であること、実施例１５、１６との比較から固体潤滑剤被膜の表面粗さＲａが０．１〜１μｍであること、実施例１７、１８との比較からスキューネス（Ｒｓｋ）が−３．０〜−０．４であること、実施例１９、２０との比較から固体潤滑剤として二硫化モリブデンがより好ましいといえる。
【符号の説明】
【００３５】
１  外輪
１ａ  外輪軌道面
１ｂ  外周面
２  内輪
２ａ  内輪軌道面
３  玉
５  固体潤滑剤被膜
【図１】
2014228099.tif 000004
【図２】
2014228099.tif 000005